(57)【特許請求の範囲】
【請求項１】
有機合成繊維からなる補強繊維束に未硬化の熱硬化性樹脂組成物を含浸させる含浸工程（１）、熱硬化性樹脂組成物を含浸させた補強繊維束を矩形の孔形状を有する絞りノズルを使用し、所定の矩形状に賦形する絞り成形工程（２）、絞り成形した矩形状未硬化線条物の外周面に、円環状のダイスから溶融状の熱可塑性樹脂をコーン状に吐出して被覆層を形成する被覆工程（３）、所定の間隙の平行ロールで挟圧して扁平状に賦形するサイジング工程（４）、前記被覆層を冷却水槽に導いて冷却固化する冷却固化工程（５）、前記熱硬化性樹脂を硬化させる加熱硬化工程（６）を含むＦＲＰ線条物の製造方法であって、
前記含浸工程（１）は、有機合成繊維からなる補強繊維束を、当該補強繊維束が巻かれたボビンから巻が解除する方向に引き出し、補強繊維束１本当たり４０ｃＮ以上、２８０ｃＮ以下の張力下に補強繊維束を実質的に無撚り状態に開繊して熱硬化性樹脂を収容した含浸槽に導入してなり、ＦＲＰ線条物の樹脂含有率を４５重量％以下とし、かつ、前記被覆工程（３）は、矩形状未硬化線条物の外周に接触する前において、ＭＩが２ｇ／１０分以上のポリオレフィン系熱可塑性樹脂を円環状のダイスから吐出したコーン状熱可塑性樹脂の内部側を減圧状態として被覆する、ことを特徴とする、長手方向垂直断面におけるＦＲＰ部短辺が０．３ｍｍ未満の略矩形状の熱可塑性樹脂被覆ＦＲＰ線条物の製造方法。
【請求項２】
前記含浸工程（１）は、補強繊維束を実質的に無撚り状態に開繊する手段が、補強繊維束を繰り出す巻取りボビンから熱硬化性樹脂を収容した含浸槽導入前の補強繊維束のガイド間に、張力調整ガイドを設け、かつ、張力調整ガイドを含む全てのガイドを直径２０ｍｍ以下の非回転のガイドバーとし、表面粗度Ｒａを１μｍ以下としてなる、請求項１に記載の略矩形状の熱可塑性樹脂被覆ＦＲＰ線条物の製造方法。
【請求項３】
前記ガイドバーは、鏡面加工ハードクロムメッキを施してなる、請求項２に記載の略矩形状の熱可塑性樹脂被覆ＦＲＰ線条物の製造方法。
【請求項４】
前記熱硬化性樹脂がビニルエステル樹脂である請求項１〜３のいずれかに記載の略矩形状の熱可塑性樹脂被覆ＦＲＰ線条物の製造方法。
【請求項５】
有機合成繊維の引張弾性率が３６０ｃＮ／ｄｔｅｘ以上で、かつ、破断時における伸度が３．５％以上である請求項１〜４のいずれかに記載の略矩形状の熱可塑性樹脂被覆ＦＲＰ線条物の製造方法。
【請求項６】
有機合成繊維が芳香族ポリアミド繊維である請求項１〜５のいずれかに記載の略矩形状の熱可塑性樹脂被覆ＦＲＰ線条物の製造方法。
【請求項７】
請求項１〜６のいずれかに記載の製造方法により得られたことを特徴とする略矩形状の熱可塑性樹脂被覆ＦＲＰ線条物。
【請求項８】
請求項７に記載の略矩形状の熱可塑性樹脂被覆ＦＲＰ線条物をテンションメンバとして使用してなることを特徴とするドロップ光ファイバケーブル。
【発明の詳細な説明】
【技術分野】
【０００１】
本発明は、ノンメタリック型のドロップ光ケーブル用テンションメンバなどとして用いられる略矩形状の熱可塑性樹脂被覆ＦＲＰ線条物の製造方法、同ＦＲＰ線条物を用いたドロップ光ファイバケーブルに関するものである。
【背景技術】
【０００２】
情報化社会が到来し、インターネットなどの伝送情報容量の増大化に伴い、ビル、住宅など加入者へ光ファイバケーブルを敷設する、いわゆるＦＴＴＨ化が急速に進展している。
ＦＴＴＨ用ドロップ光ファイバケーブルとして、テンションメンバ（以下、ＴＭということがある。）に金属線を使用したものが提案されているが、雷によるサージングを回避するためにアースが必要となり、アース工事の手間と工事費用が嵩み、各家庭への普及において問題があった。
そこで、金属線のＴＭに代えてＦＲＰ（繊維強化合成樹脂）線などのノンメタリックＴＭを使用することによりアース工事が不要となるノンメタリック型のドロップ光ファイバケーブルが検討され、現在、このノンメタリック型のドロップ光ファイバケーブルが主流となっている。
【０００３】
従来のノンメタリックドロップ光ファイバケーブルにおいて、ＦＲＰのテンションメンバは、一般に丸形断面が主流であった（例えば、特許文献１）。
しかしながら、テンションメンバがＦＲＰであると、金属線と比較して大きな曲げ直径で容易に折損し易いというマイナス面があるので、これを克服する方法として、本出願人は、熱硬化性樹脂が未硬化状のＦＲＰの外周に内、外層の２層の被覆層を形成し、その後にＦＲＰ部を加熱硬化し、しかる後、外層の被覆部のみを剥離除去する熱可塑性樹脂被覆付きＦＲＰの製造方法を提案した（特許文献２）。この特許文献２に記載のドロップ光ケーブル用ＦＲＰの製造方法によれば、ＦＲＰの断面形状を矩形とすることにより、ＦＲＰの短辺が０．３ｍｍ程度で、ガラス繊維ヤーン等の複数の補強繊維束を用いると、最小曲げ直径が小さく、抗収縮力にも優れたテンションメンバを提供できるが、短辺が０．３ｍｍ未満で、補強繊維束として少本数、特に1本の有機合成繊維束を用いる場合は、均一な扁平度の矩形状ＦＲＰを得ることが難しいことが判明した。
【０００４】
より具体的には、ガラス繊維と比較して高い引張り強度と小径に曲げた際の折れ難さから、フィラメント状の有機合成繊維を補強繊維束として使用する場合に、繊度が低い補強繊維束を複数本使用すると、本来的に繊度が低い補強繊維束は製造コストの上昇により高価なので、結果的にＦＲＰのコスト上昇を招く。また、ＦＲＰの製造において、補強繊維束の本数は少ないほうが取り扱いの工数も少なく、作業性がよい。さらに、有機合成繊維の種類によっては、１０００〜４０００ｄｔｅｘ程度のマルチフィラメントのみで細繊度のものは存在しないものもあるので、繊度の高いマルチフィラメントを使用せざるを得ないという事情もある。また、低繊度の補強繊維束を、複数本を用いる場合は、取扱い本数が増えることによるクリールへの取り付け作業工数の増加、また、ＦＲＰ内において補強繊維が均一に分散し難い等の問題があり、とくに短辺の小さな矩形状ＦＲＰの製造においては、使用する補強繊維の分散不良や、捻れの発生等の問題が存在していた。
【先行技術文献】
【特許文献】
【０００５】
【特許文献１】特開２００４−１６３５０１号公報
【特許文献２】特開２００５−１５７１５９号公報
【発明の概要】
【発明が解決しようとする課題】
【０００６】
以上、従来においては、特にＦＲＰ部の短辺が０．３ｍｍ未満の略矩形状を有する熱可塑性樹脂被覆ＦＲＰ線条物の改良された製造方法についての提案はなされていなかった。本発明者らは、光ファイバケーブル用テンションメンバとしての更なる軽量化や、最小曲げ直径の低下の要請に応じた良断面形状のＦＲＰテンションメンバを、連続的に生産性よく製造する方法を鋭意検討した結果、（ｉ）製造工程での補強繊維束の捻れを抑制すること、(ii)ＦＲＰ断面において繊維の偏りをなくし、形状及び寸法を一定に保つこと、(iii)熱可塑性樹脂被覆層の被覆厚みを全周にわたって均一に制御すること、が必要であることを知得し、これらの具体的な技術を開発することを課題として、本願発明を完成した。
【課題を解決するための手段】
【０００７】
上記の課題を解決するために、本発明者らは、補強繊維束に付加するテンションを制御して補強繊維を開繊状態にして熱硬化性樹脂含浸槽に導き、樹脂含浸補強繊維を所定の矩形状に絞り成形した後、熱可塑性樹脂被覆工程において、円環状ダイスから吐出された被覆コーン部内周側を減圧として被覆することで前記課題が解決されることを見出した。
すなわち、本発明は、
〔１〕  有機合成繊維からなる補強繊維束に未硬化の熱硬化性樹脂組成物を含浸させる含浸工程（１）、熱硬化性樹脂組成物を含浸させた補強繊維束を矩形の孔形状を有する絞りノズルを使用し、所定の矩形状に賦形する絞り成形工程（２）、絞り成形した矩形状未硬化線条物の外周面に、円環状のダイスから溶融状の熱可塑性樹脂をコーン状に吐出して被覆層を形成する被覆工程（３）、所定の間隙の平行ロールで挟圧して扁平状に賦形するサイジング工程（４）、前記被覆層を冷却水槽に導いて冷却固化する冷却固化工程（５）、前記熱硬化性樹脂を硬化させる加熱硬化工程（６）を含むＦＲＰ線条物の製造方法であって、
前記含浸工程（１）は、有機合成繊維からなる補強繊維束を、当該補強繊維束が巻かれたボビンから巻が解除する方向に引き出し、補強繊維束１本当たり４０ｃＮ以上、２８０ｃＮ以下の張力下に補強繊維束を実質的に無撚り状態に開繊して熱硬化性樹脂を収容した含浸槽に導入してなり、ＦＲＰ線条物の樹脂含有率を４５重量％以下とし、かつ、前記被覆工程（３）は、矩形状未硬化線条物の外周に接触する前において、ＭＩが２ｇ／１０分以上のポリオレフィン系熱可塑性樹脂を円環状のダイスから吐出したコーン状熱可塑性樹脂の内部側を減圧状態として被覆する、ことを特徴とする、略矩形状の熱可塑性樹脂被覆ＦＲＰ線条物の製造方法、
〔２〕前記含浸工程（１）は、補強繊維束を実質的に無撚り状態に開繊する手段が、補強繊維束を繰り出す巻取りボビンから熱硬化性樹脂を収容した含浸槽導入前の補強繊維束のガイド間に、張力調整ガイドを設け、かつ、張力調整ガイドを含む全てのガイドを直径２０ｍｍ以下の非回転のガイドバーとし、表面粗度Ｒａを１μｍ以下としてなる、前記〔１〕に記載の略矩形状の熱可塑性樹脂被覆ＦＲＰ線条物の製造方法、
〔３〕前記ガイドバーは、鏡面加工ハードクロムメッキを施してなる、前記〔２〕に記載の略矩形状の熱可塑性樹脂被覆ＦＲＰ線条物の製造方法、
〔４〕前記熱硬化性樹脂がビニルエステル樹脂である前記〔１〕〜〔３〕のいずれかに記載の略矩形状の熱可塑性樹脂被覆ＦＲＰ線条物の製造方法、
〔５〕有機合成繊維の引張弾性率が３６０ｃＮ／ｄｔｅｘ以上で、かつ、破断時における伸度が３．５％以上である前記〔１〕〜〔４〕のいずれかに記載の略矩形状の熱可塑性樹脂被覆ＦＲＰ線条物の製造方法、
〔６〕有機合成繊維が芳香族ポリアミド繊維である前記〔１〕〜〔５〕のいずれかに記載の略矩形状の熱可塑性樹脂被覆ＦＲＰ線条物の製造方法、
〔７〕前記〔１〕〜〔６〕のいずれかに記載の製造方法により得られたことを特徴とする略矩形状の熱可塑性樹脂被覆ＦＲＰ線条物、及び
〔８〕前記〔７〕に記載の略矩形状の熱可塑性樹脂被覆ＦＲＰ線条物をテンションメンバとして使用してなることを特徴とするドロップ光ファイバケーブル、を提供するものである。
【発明の効果】
【０００８】
本発明の製造方法によれば、略矩形の断面の長辺側の上下二辺が相互に平行で、かつ補強繊維が均一に分散された略矩形状のＦＲＰを有する熱可塑性樹脂被覆ＦＲＰ線条物を生産性よく、かつ高い歩留まりで得ることができる。
本発明の略矩形状のＦＲＰを有する熱可塑性樹脂被覆ＦＲＰ線条物は、被覆線状物としても略矩形の形状をしており、また長手方向に均一な性状を有しているので、これをドロップ光ファイバケーブルのテンションメンバとして使用する場合にも、ドロップ光ファイバケーブル用のテンションメンバとしてケーブル長手方向に垂直な断面において製品ケーブルとして、テンションメンバの性能が充分発揮される上で必要な、ケーブル断面の所望の位置、角度に導入することが容易にでき、製造上のトラブルや、品質上の問題のない、生産性及び品質の安定したドロップ光ファイバケーブルを提供することができる。
【図面の簡単な説明】
【０００９】
【図１】（Ａ）本発明の略矩形状の熱可塑性樹脂被覆ＦＲＰ線条物の製造工程の前半の一例を示す説明図、（Ｂ）同後半を示す説明図である。
【図２】補強繊維束の捻れ（撚り）数の測定方法の説明図である。
【図３】テンションと撚り数の関係を示すグラフである。
【図４】補強繊維束へのテンション付与と開繊状況の説明図である。
【図５】未硬化状ＦＲＰを熱可塑性樹脂被覆するダイス部の説明図である。
【図６】熱可塑性樹脂被覆直後の状況説明図である。
【図７】実施例１により得られた略矩形状熱可塑性樹脂被覆ＦＲＰ線条物の断面拡大写真である。
【図８】比較例６による略矩形状熱可塑性樹脂被覆ＦＲＰ線条物の断面拡大写真である。
【図９】本発明に係る略矩形状熱可塑性樹脂被覆ＦＲＰ線条物を用いたドロップ光ファイバケーブルの一例を模式的に示す断面図である。
【発明を実施するための形態】
【００１０】
本発明の略矩形状の熱可塑性樹脂被覆ＦＲＰ線条物の製造方法は、請求項１に記載のとおりである。本発明の略矩形状の熱可塑性樹脂被覆ＦＲＰ線条物の製造方法の実施の形態について添付図面を参照にして説明する。図１は、本発明の略矩形状の熱可塑性樹脂被覆ＦＲＰ線条物の製造工程を示す概略図で、（Ａ）は、前段として、未硬化ＦＲＰの熱可塑性樹脂被覆及び扁平賦形、冷却までを、（Ｂ）は、加熱硬化、巻取りまでの後段を示しており、図面において、工程を前段、後段に分けたのは、紙幅の都合であって、両工程は途切れることなく連続している。
図１（Ａ）及び（Ｂ）においては、図の右側から左に工程が移動することを示している。
本発明の略矩形状の熱可塑性樹脂被覆ＦＲＰ線条物の製造方法は、特に、有機合成繊維からなる補強繊維束に未硬化の熱硬化性樹脂組成物を含浸させる含浸工程（１）の前段階で、有機合成繊維からなる補強繊維束を当該補強繊維束が巻かれたボビンから巻が解除する方向に引き出し、補強繊維束１本当たり４０ｃＮ以上、２８０ｃＮ以下の張力下で、複数の非回転棒（以下「開繊バー」或いは「テンションバー」或いは単に「バー」ということがある）に接触させ、内在している繊維の入れ違い、タルミ、もつれ等のひずみにより発生する繊維束としての撚り、捻れを発現させず、補強繊維束を実質的に無撚り状態に開繊して熱硬化性樹脂を収容した含浸槽に導入すること、絞り成形した矩形状未硬化線条物の外周面に、円環状のダイスから溶融状の熱可塑性樹脂をコーン状に吐出して被覆する被覆工程（３）において、矩形状未硬化線条物の外周に接触する前においてコーン状熱可塑性樹脂の内部側を減圧状態として被覆すること、を特徴としている。開繊バーは通常、強度、耐久性の点から金属製のバーが好ましく、セラミックス等の材料からなるものであってもよい。また張力が２８０ｃＮを超えると張力が大き過ぎて、内在ひずみをかえって絡みに変えてしまい、結果として捻れを発現させてしまう結果となる。一方、張力が４０ｃＮを下まわると、内在ひずみが除去されることなく、そのまま絞り成形工程に持ち込まれ、捻れ等として発現されるので良くない。
【００１１】
先ず、本発明者らは、補強繊維の開繊について、以下の実験を行い、補強繊維束には、捻れ（撚り）がないことが望ましいが、撚り数が０．５回／ｍ以下であれば開繊が可能であることを知得した。
【００１２】
ＦＲＰを構成する補強繊維に対して、熱可塑性樹脂被覆ＦＲＰ線条物の製造工程で撚り（捻り）が入るのを防ぐには、当該補強繊維が巻かれている巻軸（ボビン）を回転することなく巻軸方向に取り出す、いわゆる縦取りは、１回（１周）繰り出す毎に繊維に１回撚りが加わるため適当ではなく、巻取りボビンを回転させながら、或いは巻取りボビンが回転しながら回転方向に取り出す、いわゆる横繰り出し（横取り）が必須条件である。
しかしながら、単に、通常の横繰り出しを行っただけでは、撚りの回避は出来ない。
何故なら、一般的な連続繊維フィラメントは、その製造段階において、紡糸後の水冷却工程や、加熱延伸工程等で、構成する多数の単繊維間で、必ずもつれ（単繊維間の長さの違い等に起因する繊維長の不揃い部等）が発生し、これらが内在しており、繰出し時にテンションをかけた際、もつれた部分が戻ろうとして繊維全体の捻れ、すなわち撚りに発展するためである。これは補強繊維が連続状のマルチフィラメントヤーンであることから発生する固有の課題である。
そこで、まず繊維の繰り出しテンションと捻れ量の関係を、以下の方法で調査した。
【００１３】
（繊維繰り出し時のテンションと捻れ（撚り）の関係）
図２に示すように芳香族アラミド繊維のマルチフィラメント（東レデュポン社製：ケブラー２９、１６７０ｄｔｅｘ／１０００ｆ）が巻かれたボビンＢから、繊維Ｆを真直ぐ２０ｍ繰出し、ボビンＢと先端部Ｈ間に所定のテンションを掛けたまま先端を把持した状態で、２本の非回転バーＲで繊維Ｆの上下をしっかり挟み、バーを先端側へ逐次平行移動し、その間に存在する撚りを先端側へ移動させ、最先端側に撚りが溜まった状態とした。２本のバーによる繊維の把持を維持し、かつ水平に固定した状態で、先端の把持部Ｈに溜まった撚りが戻る方向に回転させて、撚りがなくなる迄の回転数ｎを測定し、さらに、回転数ｎを２０ｍで除して、１ｍ当たりの撚り数（Ｔ／ｍ）を求めた。
なお、繊維束へのテンションの負荷は、図２における先端部Ｈの左方に設けた滑車状糸ガイド（図示省略）を介して、繊維束端に設けたフック部に錘を吊るす方法を採用し、錘の重量を種々変えて荷重を変化させた。
【００１４】
図３は、繊維に負荷するテンションを変化させた場合の撚り（回転数／２０ｍ）との関係を示すグラフであり、テンション５００ｃＮまではリニアな関係にあり、テンションが高い状態では、捻れが入り易いことが確認された。
【００１５】
また、補強繊維の捻れを防止するためには、補強繊維を開繊状態にすることが有効であることが知得された。捻れを防止するために繊維を開繊する検討を行ったところ、繊維をバーに押し当てるだけという簡単な方法で開繊できることが分かった。ただし、この開繊方法では、バーに入る時の繊維の捻れを０．５回転/ｍ以下に抑えないと開繊しきれないことが確認され、繊維束の捻れ或いは撚りを０．５回/ｍ以下にするには、先の図３のグラフより、テンションを２８０ｃＮ以下にすればよいことが判明した。
本発明の製造方法において、「実質的に無撚り状態に開繊」とは、補強繊維束が撚り或いは捻れを全く有しないか、有していても１ｍ当たり０．５回以下であることをいう。
【００１６】
繰り出し工程の張力調整は、図４に示すように、巻取りボビンからボビン回転方向に繰り出された補強繊維束Ｆを第１のテンションバーＴＢ１上を経由させ、次いで張力調整のため上下に遥動可能な張力調整ガイドバー（以下「ダンサー」という。）ＤＢの下半側と接触させ、しかる後スリット状ガイドＧを介して、補強繊維束を４０ｍ／分所定の速度で走行させ、スリット状ガイドＧにおける補強繊維束の開繊性を、ダンサー（揺動子）ＤＢの回転の有無、外径等を変化させ、開繊性との関係を確認する実験を行った。テンションを９０ｃＮとした場合の、ダンサーＤＢの形状と開繊性の関係をまとめて表１に示す。なお、評価は、補強繊維束は、少なくとも繊維幅が１０ｍｍ以上に開繊していれば捻れが見られないことから、１０ｍｍ以上に開繊している場合を「○」、１０ｍｍ未満を「×」とした。
なお、開繊度合いは、スリット状ガイドＧにおける繊維の拡がり幅をノギスで測定した。
補強繊維束の拡がり幅をフィラメント数で除した数値を糸幅率とすれば、糸幅率は、８〜１２μｍ／フィラメントが好ましく、９〜１１μｍ／フィラメントが特に好ましいことが確認された。
【００１７】
【表１】
0005431827.tif 000002
【００１８】
表１に示すように、ダンサー形状が、(i)ローラー等の回転物である場合は、その外径に関係なく繊維束が捻れ、開繊性評価が不良である。(ii)ダンサー形状が固定バーであっても、径が大きいもの（φ４０ｍｍ）は繊維束が捻れ、開繊性評価が不良である。固定バーとは表面が回転しない棒状のテンションバーのことである。(iii)第１のテンションバーＴＢ１も回転するものを用いると繊維束が捻れる。(iv) 第１のテンションバーＴＢ１は、固定バーであっても、径が太いものは繊維束が捻れる。(ｖ)φ１５ｍｍ以下の固定バーを使用すると繊維が１０ｍｍ以上に開く開繊が起こるようになり、繊維束の捻れが見られなかった。
以上の実験結果から、本発明の略矩形状の熱可塑性樹脂被覆ＦＲＰ線条物の製造方法においては、概略図４に示すようなガイド類の配置として、補強繊維束の走行ライン中には、Ｕ字型等の湾曲状凹部の様な、繊維がまとまるような部分は排除し、繊維を繰り出したら素早く開繊し、そのまま含浸、絞り工程まで持っていくことにより、捻れをなくすことができることを知得した。
【００１９】
また、直径１５ｍｍの固定バーについて、表面がハードクロムメッキの鏡面加工品と、それをサンドペーパーで表面を段階的に荒らしたものを用意して繰り出しテスト行ったところ、サンドペーパーで荒らした固定バーには、毛羽や繊維由来の収束剤が付着・堆積していった。したがって、固定バーの表面は、収束剤の付着を防ぐ観点から、表面粗度Ｒａが１μｍ以下の表面とすることが好ましい。
【００２０】
次に本発明の熱可塑性樹脂被覆ＦＲＰ線条物の製造方法の第２の特徴である被覆工程について詳述する。図１（Ａ）に示すように開繊状態で熱硬化性樹脂組成物が収容された含浸槽５中に導かれた補強繊維束Ｆは、含浸槽中のガイドを経て、未硬化状線状物１ａとして矩形の断面が段階的に最終的な矩形形状に収斂するように配置された矩形の孔形状を有する絞りノズル群６を経て、熱可塑性樹脂被覆用の溶融押出機７のクロスヘッド部８に配置され、その先端部が所定の絞り形状である図５に示す最終絞りノズル６０で矩形に賦形され、クロスヘッド部８を通過させることによって熱可塑性樹脂被覆が施される。
図５は、未硬化状線状物１ａが、絞りノズル群６ａ〜６ｄを経て、クロスヘッド８に装着された最終絞りノズルに導かれる状態を上部から眺めた平断面図で示している。最終絞りノズル６０は、クロスヘッドからの熱で加熱されるので、未硬化線状物の樹脂が硬化するのを防ぐため水による循環冷却をするため二重ジャケットになっており、給水パイプ６１と排水パイプ６２とを備えている。
【００２１】
一方、熱可塑性樹脂被覆は、図５に示すように、溶融押出機７の先端に取り付けられたクロスヘッド８において、導管部９０を経て、円環状のダイス９１から溶融樹脂を押出し、未硬化線状物の外周を継ぎ目なく被覆することによって行われる。
この被覆に際して、図６に示すように、円環状ダイス９１から吐出された被覆樹脂は、最終絞りノズルを経て連続的に供給される未硬化線状物１ａの外周と接触する前においてコーン状熱可塑性樹脂９５の内部側９４を、パイプ９３に接続された減圧ラインにより減圧状態とする必要がある。減圧度は、当該減圧操作によって、未硬化線状物と被覆樹脂との接触点Ｔを、ダイス９１の出口面から所定の距離（１０±４ｍｍ）となるように調整することによって被覆外形の変動を抑制し、かつ、未硬化状線条物１ａに随伴する空気や、熱硬化性樹脂組成物中の揮発ガス等を吸引することによって、被覆部の発泡や、熱硬化性樹脂組成物を発生源として蓄積された異物等による被覆破れ等の工程トラブル、製品欠陥等を防止するのに十分な減圧度とする必要がある。
減圧度は、−１〜−１５ｋＰａが好ましい。未硬化状線状物の外周と熱可塑性樹脂被覆とを接触させ被覆した後、上下一対の平行ロール９で挟圧して偏平状に賦形（サイジング）し、未硬化状熱可塑性樹脂被覆ＦＲＰ線条物１ｂとして冷却水槽１０へ送り出される。
【００２２】
次いで未硬化状熱可塑性樹脂被覆ＦＲＰ線条物１ｂは、図１（Ｂ）に示す如く、両端がシールされた加圧した水蒸気加熱硬化槽１１に挿通して、内部の熱硬化性樹脂を硬化し、以後、冷却水槽（図１（Ｂ）、１２）で冷却された略矩形状の熱可塑性樹脂被覆ＦＲＰ線条物素線１とした後、巻取り機１４によりボビンに巻き取られる。なお、図１（Ｂ）では、線条物の引取り装置としてネルソンローラー１３を用いているが、引取り装置は、ネルソンタイプに限らず、ベルトタイプやキャタピラタイプの装置であってもよい。
また、以上の図１においては、１本の略矩形状の熱可塑性樹脂被覆ＦＲＰ線条物を製造する方法を示しているが、クロスヘッドダイ部に最終絞りノズルを複数本装着可能な構造とし、かつ、絞り成形された複数本未硬化状線条物を個別に熱可塑性樹脂被覆が可能な被覆ダイス構造とすること等によって、複数本の同時生産が可能にすることができ、この場合は、生産性の向上を図ることができる。
【００２３】
以下、本発明の略矩形状の熱可塑性樹脂被覆ＦＲＰ線条物の製造方法に使用できる原材料について説明する。
本発明の略矩形状の熱可塑性樹脂被覆ＦＲＰ線条物の製造方法に使用できる補強繊維としての有機合成繊維は、芳香族ポリアミド繊維（アラミド繊維）、ポリアリレート繊維、ポリパラフェニレンベンゾビスオキサゾール（ＰＢＯ）繊維、ポリパラフェニレンベンゾビスチアゾール（ＰＢＴ）繊維等を挙げることができる。
また、これらの有機合成繊維は、引張弾性率が３６０ｃＮ／ｄｔｅｘ以上で、かつ、破断時における伸度が３．５％以上であるものが好ましい。
引張弾性率が３６０ｃＮ／ｄｔｅｘ以上であれば、光ファイバケーブルのテンションメンバとして、光ファイバ心線を保護するための高い抗張力を有しており、破断時の伸度が３．５％以上であればＦＲＰが曲がり難くなることが少なく、ドロップ光ファイバケーブル化後の取り扱いや配線工事等に支障のない、十分な耐座屈性能を保有できる。
さらにより好ましい引張弾性率は、４８０ｃＮ／ｄｔｅｘ以上である。
【００２４】
使用する有機合成繊維としては、構成する単繊維径が１０〜１５μｍで、複数のヤーンを合撚していない、いわゆるマルチフィラメント状のものが望ましく５００〜２０００ｄｔｅｘが使用される。この場合、番手の大きいもの、つまり２０００ｄｔｅｘを超える補強繊維を用いた場合、ＦＲＰとした際の矩形性に悪影響を及ぼし、後の熱可塑性樹脂による薄肉被覆成形工程において、均一な被覆を行うことが難しくなる。また、単糸の引き揃えが悪くなり、ＦＲＰ化した際に引張性能が不十分となるおそれがある。一方、５００ｄｔｅｘ以下のヤーンも市販されているが、工程が煩雑となる上、コスト上昇につながり経済的でない。また、有機合成繊維は、細径化及び軽量化を目的として使用されてきた実績から芳香族ポリアミド繊維が好ましい。芳香族ポリアミド繊維としては、メタ系、パラ系に大別されその種類を問わないが、例えば、東レ・デュポン株式会社から販売されているポリパラフェニレンテレフタルアミド繊維（商品名「ケブラー」）、帝人株式会社から販売されているパラ系アラミド繊維「テクノーラ」及び「トワロン」等のアラミド繊維を例示できる。
【００２５】
ＦＲＰ線条物の補強繊維の体積含有率は、要求される物性により決定されるが、より細径化を目的とする本願発明においては、概ね５５〜７０Ｖｏｌ．％程度とすることが好ましく、即ち補強繊維の体積含有率と補完関係にある樹脂含有率は４５Ｖｏｌ．％以下、３０％Ｖｏｌ．以上とすることが、熱可塑性樹脂被覆直後の挟圧ロールによるサイジングでの絞り現象の発生等が起こり難く、好ましく、また硬化後に得られるＦＲＰの機械的物性の低下を抑制することが出来る。
【００２６】
また、本発明の熱可塑性樹脂被覆ＦＲＰ線条物において、補強繊維としての有機合成繊維の結着に使用できる熱硬化性樹脂は、テレフタル酸系又はイソフタル酸系の不飽和ポリエステル樹脂、ビニルエステル樹脂（エポキシアクリレート樹脂など）またはエポキシ樹脂などが一般的であり、これらに硬化用触媒などを添加して使用されるが、とりわけビニルエステル樹脂（エポキシアクリレート樹脂など）が耐熱性などの物性の点から好ましい。
【００２７】
熱硬化性樹脂組成物には、炭酸カルシウムを添加することができる。炭酸カルシウムの平均粒径は、樹脂含浸槽での沈降や熱可塑性樹脂被覆破れの防止、ＦＲＰ部での均一分散性等の観点から、３μｍ以下のものが好ましい。
炭酸カルシウムの添加量は、熱硬化性樹脂１００質量部に対して、０．５〜３質量部である。添加量が０．５〜３質量部の範囲であれば、熱可塑性樹脂被覆ＦＲＰ線条物の寸法変動率が低く、良好な最小曲げ特性を備え、ドロップ光ファイバケーブルのテンションメンバとしての使用が可能である。
【００２８】
未硬化状ＦＲＰ線条物１ａの被覆層に用いる熱可塑性樹脂は、図９に示す本体被覆部４７の熱可塑性樹脂と相溶性のある樹脂から選択される。また、熱可塑性樹脂被覆ＦＲＰ線条物の製造工程において、ＦＲＰ部の外周の状態や、被覆熱可塑性樹脂層の偏肉等が確認し易い点から、透明な熱可塑性樹脂を用いることが好ましい。
【００２９】
さらに、被覆層に用いる熱可塑性樹脂は、ＦＲＰ部とのアンカー接着構造を得るため、熱硬化性樹脂の加熱硬化時に内周が、溶融状ないし軟化状態を呈することが望ましく、硬化温度１１０〜１５０℃の範囲に融点または軟化点を有する、ポリオレフィン系樹脂がより好適である。
アンカー接着の度合いは、被覆層に用いた熱可塑性樹脂からのＦＲＰ部の引抜力が１０Ｎ／１０ｍｍ以上であることが好適である。
【００３０】
被覆層の厚みを、０．０２〜０．１ｍｍ程度の厚みとするには、薄膜成形性の良い樹脂が望ましく、例えば、低密度ポリエチレン（ＬＤＰＥ）、直鎖状低密度ポリエチレン（ＬＬＤＰＥ）などが好適である。
【００３１】
ＬＬＤＰＥを用いる場合には、次の様な特性を有するものを用いることがより好ましい。その特性とは、ＪＩＳ Ｋ６７６０によるメルトインデックスＭＩが２ｇ／１０ｍｉｎ以上、密度０．９２０〜０．９４０ｇ／ｃｍ3、ＪＩＳ Ｚ１７０２による引張試験において、引張強度が３０ ＭＰａ以上であり、１％モジュラスが１５０〜２５０ ＭＰａの範囲の値を有するものが好ましい。
また、ＭＩが２ｇ／１０ｍｉｎ以上の範囲にある異なるＭＦＲの２種の樹脂を混合して使用してもよい。なお、ＭＩの上限は、概ね４ｇ／１０ｍｉｎである。
【００３２】
得られた熱可塑性樹脂被覆ＦＲＰ線条物は、この後必要に応じて更に成型用加熱金型ブロック等を通過させ、矩形状に整形することも出来る。
【００３３】
本発明は、前記製造方法で得られた熱可塑性樹脂被覆ＦＲＰ線条物及び同熱可塑性樹脂被覆ＦＲＰ線条物を用いたドロップ光ファイバケーブルをも提供する。
図９は、本発明の光ファイバケーブルの一例を示す断面模式図である。同図に示すドロップ光ファイバケーブル１は、光ファイバ心線４２と、熱可塑性樹脂被覆ＦＲＰ線条物からなるテンションメンバ４３と、メッセンジャーワイヤー４４とを備えている。
【００３４】
テンションメンバ４３は、ＦＲＰからなる芯部４５を、熱可塑性樹脂被覆層４６で被覆した偏平な略矩形状断面に形成されていて、一対のテンションメンバ４３が、光ファイバ心線４２の上下方向に所定の間隔を置いて、これを挟むようにして、同軸上に配置されている。
【００３５】
メッセンジャーワイヤー４４は、一方のテンションメンバ４３の上に配置されていて、光ファイバ心線４２、テンションメンバ４３は、熱可塑性樹脂製の本体被覆部４７により一括被覆した構成を備えている。本体被覆部４７には、光ファイバ心線４２の両側に位置に対応して、一対のノッチ４８が対向するように形成されている。また、メッセンジャーワイヤー４４は、それ以外の部分と分離できるように、細幅部４９で連結されている。
【実施例】
【００３６】
以下、本発明を実施例に従ってより具体的に説明するが、本発明は下記実施例に制限されるものではない。
【００３７】
実施例１
図１（Ａ）に示す工程において、補強繊維としてパラ系芳香族アラミド繊維のマルチフィラメント（東レデュポン社製：ケブラー２９ １６７０ｄｔｅｘ／１０００ｆ、破断伸度３．６％、引張弾性率４９０ｃＮ／ｄｔｅｘ）が巻かれたボビンＢから、ダンサー３の繰出しテンションを２００ｃＮとして繰出し、ビニルエステル樹脂（昭和高分子製、Ｒ−３１３０）１００質量部と、熱硬化性触媒として化薬アクゾー社製の商品名「カドックスＢＣＨ５０」４質量部、及び「カヤブチルＢ」１質量部の混合触媒を添加した未硬化状熱硬化性樹脂を収容した含浸槽５に導き、補強繊維束Ｆに熱硬化性樹脂を含浸させた後、段階的に形状を減少させた絞りノズル群６を経て、最終絞りノズルで１．１８×０．１５ｍｍの矩形絞りノズルを通過させ、樹脂含有率を３０容積％とした。直鎖状低密度ポリエチレン(日本ユニカー社製ＬＬＤＰＥ、ＮＵＣＧ５３６１、ＭＩ＝４)を円環状のダイスから押出温度１７０℃で溶融押出し、減圧度−１０ｋＰａで被覆厚み約０．１ｍｍに被覆し、間隙１．４０ｍｍの平行サイジングローラ１０で加圧した後、引き続いて、冷却槽１１に導いて熱可塑性樹脂被覆層を冷却した。
【００３８】
しかる後、０．４ＭＰａ（概ね１４５℃）の水蒸気圧加熱硬化槽１２に４０ｍ／ｍｉｎの速度で導いて、硬化させた。引き続き冷却水槽１３を通過させ冷却した。硬化、冷却後の被覆形状が１．４０×０．３４ｍｍで、ＦＲＰの外形は１．２６×０．１４ｍｍの線条物１を得た。同図に示す断面拡大写真から分かるように、断面の上下の長辺は相互に平行で、円環状ダイスで被覆したことを反映して、均一厚みで被覆されており、短辺は、Ｒ状を呈していた。
【００３９】
実施例２
実施例１において、補強繊維束Ｆの張力を１００ｃＮとして開繊維した補強繊維束を含浸槽に導入した他は、実施例１と同様にして、熱可塑性樹脂被覆ＦＲＰ線条物を得た。得られた熱可塑性樹脂被覆ＦＲＰ線条物の形状及び物性は実施例１と同様であった。
【００４０】
比較例１、２
実施例１において、補強繊維束Ｆの張力を３００ｃＮ（比較例１）、４００ｃＮ（比較例２）として開繊維した補強繊維束を含浸槽に導入した他は、実施例１と同様にして熱可塑性樹脂被覆ＦＲＰ線条物を得た。比較例１及び２共に、製造工程において、補強繊維束の捻回が観察され、製品は被覆線状物の長手方向に補強繊維のもつれ部が観察された。ＦＲＰの断面形状は上面と下面が平行な略矩形状ではなく、光ファイバケーブルの製造工程での不具合が懸念された。
【００４１】
実施例３，４及び比較例３，４
実施例１において、熱可塑性樹脂被覆時の減圧度を−１５ｋＰａ（実施例３）、減圧度０ｋＰａ（比較例３）、また、実施例１において被覆樹脂のＭＩを２．４ｇ／１０ｍｉｎ（日本ユニカー社製ＬＤＰＥ、ＮＵＣ８３２１）（実施例４）、１．２ｇ／１０ｍｉｎ（日本ユニカー社製ＬＬＤＰＥ、ＮＵＣＧ７６５１）（比較例４）とした他は実施例１と同条件で熱可塑性樹脂被覆ＦＲＰ線条物を得た。実施例３及び４による熱可塑性樹脂被覆ＦＲＰ線条物は、実施例１と同様の良形状のものであったが、減圧度が０ｋＰａの比較例３では、未硬化状線条物に随伴して空気を持ち込んだ状態で被覆されるため、硬化時に発泡して被覆破れが起こるため、連続生産が不可能であった。ＭＩを１．２ｇ／１０ｍｉｎとした比較例４においては、上下面での被覆厚みが不均一（即ち偏肉）となり、その結果被覆切れが発生し、長尺生産は、１０００ｍ程度が限度であった。
【００４２】
実施例５，及び６
実施例１において、最終絞りノズルの、孔の幅及び厚み寸法を０．９７×０．２１ｍｍに変更し、実施例１よりノズル孔の断面積を大きくし、減圧度を−５ｋＰａとした以外は実施例１と同様にして熱可塑性樹脂被覆ＦＲＰ線条物を得た（実施例５）。得られたＦＲＰ部の樹脂含有率は４２Ｖｏｌ．％で、幅及び厚み寸法は１．０２×０．２０ｍｍであった。
次に熱硬化性樹脂組成物に日東粉化工業株式会社製炭酸カルシウム（ＮＳ＃２００、平均粒径約２．０μｍ）を１質量部添加した樹脂組成とし、減圧度を−１０ｋＰａとした以外は実施例５と同様にして熱可塑性樹脂被覆ＦＲＰ線条物を得た(実施例６)。得られたＦＲＰ部の樹脂含有率は４１Ｖｏｌ．％で、幅及び厚み寸法は１．０２×０．２０ｍｍであった。
実施例５及び６のいずれの熱可塑性樹脂被覆ＦＲＰ線条物もＦＲＰ形状は良好であった。
【００４３】
比較例５
実施例１において、最終絞りノズルの、孔の幅及び厚み寸法を１．１０×０．２５ｍｍに変更し、実施例１よりノズル孔の断面積を大きくした以外は実施例1と同様にして熱可塑性樹脂被覆ＦＲＰ線条物を得たが、得られたＦＲＰ部の樹脂含有率は５７Ｖｏｌ．％で、平行サイジングローラ１０で加圧サイジングする際に熱硬化性樹脂が被覆ダイス側に逆流し、この熱硬化性樹脂が溶融状被覆コーンに接触したため被覆破れが発生した。その結果連続生産が不可能であった。
【００４４】
比較例６
絞りノズル群及び最終絞りノズルを円形状とし、最終絞りノズルの孔形状をφ０．４８ｍｍとした以外は、実施例１と同様にして熱可塑性樹脂被覆ＦＲＰ線条物を得た。得られたＦＲＰ部の樹脂含有率は３１Ｖｏｌ．％で、断面形状は図８の断面写真に示す如くであって、長辺の上下二辺が平行ではなく、楕円状であり、ＦＲＰ部においても、補強繊維の存在が不均一となり、塊状の熱硬化性樹脂が点在し、本発明の実施例１によるＦＲＰ部と比較して、形状の均一性が劣っていた。
以上の実施例、比較例の条件及び形状等について、まとめて表２に示す。
【００４５】
【表２】
0005431827.tif 000003
【００４６】
比較例の製造条件では補強繊維のもつれの発生、減圧度に起因する発泡現象の発生、熱可塑性被覆樹脂の破れ発生、ＦＲＰ内部の補強繊維の不均一等が発生した。一方、実施例の条件ではいずれも製造上の問題は発生せず、従来製造できなかったＦＲＰ部が矩形状であり、かつ短辺が０．３ｍｍ未満のＦＲＰ熱可塑性被覆線状物が得られた。
【産業上の利用可能性】
【００４７】
本発明の製造方法によれば、略矩形状の熱可塑性樹脂被覆ＦＲＰ線条物であって、略矩形の断面の長辺側の上下二辺が相互に平行で、かつ補強繊維が均一に分散された略矩形状の熱可塑性樹脂被覆ＦＲＰ線条物を生産性よく、かつ高い歩留まりで得ることができるので、ドロップ光ファイバケーブルのテンションメンバ等や、細径のＦＲＰ線条物の製造方法として有効に利用できる。
本発明の略矩形状の熱可塑性樹脂被覆ＦＲＰ線条物は、長手方向に均一性を有しているので、これをドロップ光ファイバケーブルのテンションメンバとして使用する場合にも、製造上のトラブルや、品質上の問題のない、生産性及び品質の安定したドロップ光ファイバケーブル用テンションメンバとして有効に利用できる。
本発明による光ファイバケーブルは、最小曲げ半径が小さい、軽量、細径化されたノンメタリック型のドロップ光ファイバケーブルとして有効に利用できる。
【符号の説明】
【００４８】
１、４３    熱可塑性樹脂被覆ＦＲＰ線条物（被覆付きＦＲＰＴＭ）
１ａ              未硬化状ＦＲＰ線条物
１ｂ              熱可塑性樹脂被覆未硬化状ＦＲＰ線条物
２                テンションバー
３                張力調整ガイド
４                ガイドバー
５                樹脂含浸槽
６                絞りノズル群
７                溶融押出機
８                クロスヘッド部
９                平行ロール
１０                冷却水槽
１１                加熱硬化槽
１２                冷却水槽
１３                ネルソンローラー（引取機）
１４                巻取り装置
４１                ドロップ光ファイバケーブル
４２                光ファイバ心線
４３                略矩形状被覆付きＦＲＰＴＭ
４４                メッセンジャーワイヤー（支持線）
４５                ＦＲＰ部
４６                被覆部
４７                本体被覆部
４８                ノッチ
４９                細幅部
６０                最終絞りノズル
６１                給水パイプ
６２                排水パイプ
９０                樹脂導管部
９１                円環状ダイス
９３                減圧用パイプ接続端
９４                コーン状熱可塑性樹脂の内部
９５                コーン状熱可塑性樹脂（被覆コーン）
Ｆ                補強繊維束
Ｂ                ボビン
Ｒ                ２本の非回転バー
Ｈ                先端部
ＴＢ１              第１のテンションバー
ＤＢ                ダンサー（揺動子）
Ｇ                スリット状ガイド
Ｔ                未硬化線状物と被覆樹脂との接点
【図１】
0005431827.tif 000004
【図２】
0005431827.tif 000005
【図３】
0005431827.tif 000006
【図４】
0005431827.tif 000007
【図５】
0005431827.tif 000008
【図６】
0005431827.tif 000009
【図９】
0005431827.tif 000010
【図７】
0005431827.tif 000011
【図８】
0005431827.tif 000012